(57)【特許請求の範囲】
【請求項１】
絶縁性有機溶媒中に、着色剤、絶縁性有機溶媒に不溶性及び／又は難溶性のエチレン−酢酸ビニル共重合体及び絶縁性有機溶媒に不溶性及び／又は難溶性のエチレン−酢酸ビニル共重合体部分ケン化物からなる群から選ばれる少なくとも１種、荷電制御剤、並びに、絶縁性有機溶媒に可溶性の不飽和結合を有する石油樹脂を含有し、
前記エチレン−酢酸ビニル共重合体及び前記エチレン−酢酸ビニル共重合体部分ケン化物は、酢酸ビニル含有量が１２〜４０重量％（但し、エチレン−酢酸ビニル共重合体部分ケン化物についてはケン化前の含有量）であり、且つメルトフローレート２０〜１５００ｇ／１０分であり、
前記荷電制御剤の含有量が、正帯電性フルカラー用液体現像剤中０．００１〜０．３重量％である
ことを特徴とする正帯電性フルカラー用液体現像剤。
【請求項２】
前記荷電制御剤は、下記一般式（１）で表される化合物及び／又は下記一般式（２）で表される化合物を含む成分から構成されるアルキルサリチル酸の金属塩、並びに、オクチル酸金属塩のうち少なくとも１つであることを特徴とする請求項１記載の正帯電性フルカラー用液体現像剤。
【化１】
0004431285.tif 000005
式中、Ｒは、同一又は異なって、アルキル基を表す。Ｘは、同一又は異なって、２〜４価の金属原子を表す。ｎは、１〜４の整数を表す。
【発明の詳細な説明】
【０００１】
【発明の属する技術分野】
本発明は、正帯電性フルカラー用現像剤に関する。より詳しくは、複写機、プリンター、ファクシミリ等に用いられる電子写真又は静電記録用の正帯電性フルカラー用液体現像剤に関する。
【０００２】
【従来の技術】
電子写真用現像剤は、乾式現像剤と液体現像剤とに大別されるが、液体現像剤は、その粒径が小さいことから高品位な画像が得られる有利さを有している。
近年、市場においては、画像濃度が高く、かぶりが少ない高品位な画像を得る液体現像剤が要求されるようになってきている。
この液体現像剤は、一般的に、結着樹脂、着色剤、荷電制御剤等を絶縁性溶媒中に分散させたものからなっており、結着樹脂として、例えばエチレン−酢酸ビニル共重合体、エチレン−酢酸ビニル共重合体のケン化物が使用されていた。
【０００３】
しかし、エチレン−酢酸ビニル共重合体、エチレン−酢酸ビニル共重合体のケン化物を含有する液体現像剤では、現像ユニット部、感光体部、定着器部でのクリーニング性不良による画像汚れの問題、定着性が悪い問題、画像特性が悪い問題を有するものであった。それを解決するために、絶縁性溶媒に溶解性の樹脂、例えば、アクリル樹脂、エステルガム等の樹脂を更に加えることが行われている。
【０００４】
この絶縁性溶媒に溶解性の樹脂を更に加えた液体現像剤を使用することにより、クリーニング性不良による画像汚れの問題や定着性が悪い問題はある程度解決することができるが、画像特性において不充分なものであった。
更に、特開平１０−１７７２７７号公報では、絶縁性溶媒に溶解性の脂環族系炭化水素樹脂を使用する技術が開示されているが、未だ画像特性において不充分なものであった。
【０００５】
【発明が解決しようとする課題】
本発明の目的は、電子写真又は静電記録用の液体現像剤において、クリーニング不良による画像汚れがなく、定着性及び画像特性が優れた、改良された正帯電性フルカラー用液体現像剤を提供することにある。
【０００６】
【課題を解決するための手段】
本発明者らは、上記の課題を解決するために鋭意検討した結果、絶縁性有機溶媒、着色剤、絶縁性有機溶媒に不溶性及び／又は難溶性のエチレン−酢酸ビニル共重合体及び絶縁性有機溶媒に不溶性及び／又は難溶性のエチレン−酢酸ビニル共重合体部分ケン化物からなる群から選ばれる少なくとも１種、荷電制御剤を含有する正帯電性フルカラー用液体現像剤に、絶縁性有機溶媒に可溶性（溶解性）の不飽和結合を有する石油樹脂、特に芳香環を有する石油樹脂を含有させることにより、クリーニング不良による画像汚れ、定着性及び画像特性が改善されることを見出した。また、エチレン−酢酸ビニル共重合体、エチレン−酢酸ビニル共重合体部分ケン化物が特定の酢酸ビニル含有量であり、且つ特定のメルトフローレートであることや、荷電制御剤として特定構造を有するアルキルサリチル酸の金属塩及び／又はオクチル酸金属塩を使用することにより、上記の作用効果がより得られることを見出し、本発明を完成するに至った。
【０００７】
即ち、本発明は、（１） 絶縁性有機溶媒中に、着色剤、絶縁性有機溶媒に不溶性及び／又は難溶性のエチレン−酢酸ビニル共重合体及び絶縁性有機溶媒に不溶性及び／又は難溶性のエチレン−酢酸ビニル共重合体部分ケン化物からなる群から選ばれる少なくとも１種、荷電制御剤、並びに、絶縁性有機溶媒に可溶性の不飽和結合を有する石油樹脂を含有し、前記エチレン−酢酸ビニル共重合体及び前記エチレン−酢酸ビニル共重合体部分ケン化物は、酢酸ビニル含有量が１２〜４０重量％（但し、エチレン−酢酸ビニル共重合体部分ケン化物についてはケン化前の含有量）であり、且つメルトフローレート２０〜１５００ｇ／１０分であり、前記荷電制御剤の含有量が、正帯電性フルカラー用液体現像剤中０．００１〜０．３重量％であることを特徴とする正帯電性フルカラー用液体現像剤に関する。
【０００９】
更に本発明は、（２）上記（１）に記載の荷電制御剤が、下記一般式（１）で表される化合物及び／又は下記一般式（２）で表される化合物を含む成分から構成されるアルキルサリチル酸の金属塩、並びに、オクチル酸金属塩のうち少なくとも１つであることを特徴とする正帯電性フルカラー用液体現像剤に関する。
【００１０】
【化２】
0004431285.tif 000002
0004431285.tif 000003
【００１１】
式中、Ｒは、同一又は異なって、アルキル基を表す。Ｘは、同一又は異なって、２〜４価の金属原子を表す。ｎは、１〜４の整数を表す。
【００１２】
【発明の実施の形態】
以下、本発明の正帯電性フルカラー用液体現像剤を詳細に説明する。
本発明の正帯電性フルカラー用液体現像剤は、絶縁性有機溶媒に不溶性及び／又は難溶性のエチレン−酢酸ビニル共重合体及び絶縁性有機溶媒に不溶性及び／又は難溶性のエチレン−酢酸ビニル共重合体部分ケン化物からなる群から選ばれる少なくとも１種を含有する液体現像剤中に、着色剤を含有させ、絶縁性有機溶媒に可溶性（溶解性）の不飽和結合を有する石油樹脂、特に芳香環を有する石油樹脂を含有させ、且つ荷電制御剤を使用することを特徴とする正帯電性フルカラー用液体現像剤に関するものである。本発明の正帯電性フルカラー用液体現像剤の好ましい形態としては、エチレン−酢酸ビニル共重合体、エチレン−酢酸ビニル共重合体部分ケン化物として特定の酢酸ビニル含有量であり、且つ特定のメルトフローレートであるものを使用することや、荷電制御剤として上記一般式（１）及び／又は上記一般式（２）で表されるアルキルサリチル酸の金属塩、並びに、オクチル酸金属塩のうち少なくとも１つを使用したりすることであり、より好ましくは、これらを併用することである。
【００１３】
本発明の正帯電性フルカラー用液体現像剤は、液体現像剤中に、絶縁性有機溶媒に可溶性（溶解性）の不飽和結合を有する石油樹脂、特に芳香環を有する石油樹脂を含有させ、荷電制御剤として上記一般式（１）及び／又は上記一般式（２）で表されるアルキルサリチル酸の金属塩、並びに、オクチル酸金属塩のうち少なくとも１つを使用することにより、クリーニング不良による画像汚れ、定着性及び画像特性を大幅に改善することができる。
【００１４】
本発明の正帯電性フルカラー用液体現像剤に使用する絶縁性有機溶媒に不溶性及び／又は難溶性のエチレン−酢酸ビニル共重合体、絶縁性有機溶媒に不溶性及び／又は難溶性のエチレン−酢酸ビニル共重合体部分ケン化物としては、酢酸ビニルの含有量が１２〜４０重量％であり、且つメルトフローレートが２０〜１５００ｇ／１０分であるものが好適に使用できる。なお、エチレン−酢酸ビニル共重合体及び／又はエチレン−酢酸ビニル共重合体部分ケン化物は１種又は２種以上用いることができる。
【００１５】
上記酢酸ビニルの含有量が、１２重量％より小さいと帯電性が低下する傾向があり、一方４０重量％より多いと高絶縁性溶媒への相溶性が低下する傾向がある。また、上記メルトフローレートが、２０ｇ／１０分より小さいと得られる正帯電性フルカラー用液体現像剤の分散安定性、現像特性が低下する傾向があり、一方１５００ｇ／１０分より大きいと得られる画像の定着性の低下及びべたつきが発生する傾向がある。
【００１６】
更に、上記エチレン−酢酸ビニル共重合体及び／又はエチレン−酢酸ビニル共重合体部分ケン化物の正帯電性フルカラー用液体現像剤中の含有量は、得られる液体現像剤の安定性の点から、０．５〜１０重量％が好ましい。
【００１７】
本発明の正帯電性フルカラー用液体現像剤に使用する不飽和結合を有する石油樹脂は、不飽和結合として脂肪族炭化水素に由来する炭素−炭素二重結合や、芳香族炭化水素に由来する不飽和結合すなわち芳香環に由来する不飽和結合を有する石油樹脂の１種又は２種以上であればよく、定着性の点から融点が８０〜１２０℃のものが好適に使用できる。このなかでも、より優れた現像特性が得られる点から、芳香環を有する石油樹脂が好適に使用できる。
【００１８】
上記石油樹脂の正帯電性フルカラー用液体現像剤中の含有量は、１〜５０重量％が好ましい。含有量が１重量％未満であるとクリーニング性の不良、低粘性による現像特性の低下が生じ、一方５０重量％より多いと得られる正帯電性フルカラー用液体現像剤の粘度が高くなり、現像性が低下する。
【００１９】
本発明の正帯電性フルカラー用液体現像剤に使用する荷電制御剤としては、ナフテン酸マンガン、ナフテン酸カルシウム、ナフテン酸ジルコニウム、ナフテン酸コバルト、ナフテン酸鉄、ナフテン酸亜鉛、ナフテン酸アルミニウム、ナフテン酸銅、ドデシル酸マンガン、ドデシル酸カルシウム、ドデシル酸ジルコニウム、ドデシル酸コバルト、ドデシル酸鉄、ドデシル酸亜鉛、ドデシル酸アルミニウム、ドデシル酸銅、オクチル酸マンガン、オクチル酸カルシウム、オクチル酸ジルコニウム、オクチル酸コバルト、オクチル酸鉄、オクチル酸亜鉛、オクチル酸アルミニウム、オクチル酸銅等の金属石鹸；サリチル酸ジ−ｔ−ブチルマンガン、サリチル酸ジ−ｔ−ブチルカルシウム、サリチル酸ジ−ｔ−ブチルジルコニウム、サリチル酸ジ−ｔ−ブチルコバルト、サリチル酸ジ−ｔ−ブチル鉄、サリチル酸ジ−ｔ−ブチル亜鉛、サリチル酸ジ−ｔ−ブチルアルミニウム、サリチル酸ジ−ｔ−ブチルクロム、サリチル酸ジ−ｔ−ブチル銅、ヒドロキシビス（３，５−ｔ−ブチルサリチル酸）マンガン、ヒドロキシビス（３，５−ｔ−ブチルサリチル酸）カルシウム、ヒドロキシビス（３，５−ｔ−ブチルサリチル酸）ジルコニウム、ヒドロキシビス（３，５−ｔ−ブチルサリチル酸）鉄、ヒドロキシビス（３，５−ｔ−ブチルサリチル酸）亜鉛、ヒドロキシビス（３，５−ｔ−ブチルサリチル酸）アルミニウム、ヒドロキシビス（３，５−ｔ−ブチルサリチル酸）クロム、ヒドロキシビス（３，５−ｔ−ブチルサリチル酸）銅、ヒドロキシビス（サリチル酸）金属塩、ヒドロキシビス（モノアルキルサリチル酸）金属塩、ヒドロキシビス（ジアルキルサリチル酸）金属塩、ヒドロキシビス（トリアルキルサリチル酸）金属塩、ヒドロキシビス（テトラアルキルサリチル酸）金属塩等のサリチル酸金属塩；ドデシルベンゼンスルホン酸ナトリウム、ドデシルベンゼンスルホン酸バリウム等のアルキルベンゼンスルホン酸塩；レシチン、セハリン等の燐脂質；ｎ−デシルアミン等の有機アミン塩；第４級アンモニウム塩；アルキルピリジニウム塩等が例示できる。これらは、単独で用いてもよく、２種以上併用してもよい。
【００２０】
これらの荷電制御剤の中でも高い正帯電性の付与及び正帯電性の経時安定性の点から、上記一般式（１）で表される化合物及び／又は上記一般式（２）で表される化合物を含む成分から構成されるアルキルサリチル酸金属塩、並びに、オクチル酸金属塩のうち少なくとも１つであることが好ましい。なお、上記Xで表される２〜４価の金属原子としては、例えば、ジルコニウム、亜鉛、アルミニウム、クロム、カルシウム、銅、マンガン、マグネシウム等が挙げられる。より好ましくは、アルキルサリチル酸金属塩、オクチル酸金属塩の金属が亜鉛、クロム、ジルコニウム又はアルミニウムの場合である。
【００２１】
上記荷電制御剤の正帯電性フルカラー用液体現像剤中の含有量は、荷電制御剤により帯電制御効果が異なるので含有量の範囲は異なるが、好ましくは０．００１〜０．３重量％である。
上記荷電制御剤の含有量が、０．００１重量％未満であると希望とする帯電制御効果が不充分であり、含有量が０．３重量％を超えると液体現像剤の過度な電導度の上昇を引き起こし使用し難くなる。
【００２２】
本発明の正帯電性フルカラー用液体現像剤に使用する着色剤としては、従来から使用されている無機及び有機顔料が挙げられる。具体的には、無機顔料としては、酸化チタン、ベンガラ、アンチモンレッド、カドミウムイエロー、コバルトブルー、群青、紺青、カーボンブラック、黒鉛等の有色顔料（白色、黒色等の無彩色の着色顔料も有色顔料に含める）、及び炭酸カルシウム、カオリン、クレー、硫酸バリウム、水酸化アルミニウム、タルク等の体質顔料を挙げることができる。また、有機顔料としては、溶性アゾ系顔料、不溶性アゾ系顔料、アゾレーキ系顔料、縮合アゾ系顔料、銅フタロシアニン系顔料、縮合多環系顔料等を挙げることができる。これらは単独で用いてもよく、２種以上を併用してもよい。
【００２３】
上記着色剤の正帯電性フルカラー用液体現像剤中の含有量は、０．１〜１５重量％が好ましい。より好ましくは、０．２〜１０重量％である。
上記着色剤の含有量が、０．１重量％未満であると得られる画像濃度が低下し、一方１５重量％を超えると得られる画像に地汚れが生じやすくなる。
【００２４】
本発明の正帯電性フルカラー用液体現像剤に使用する絶縁性有機溶媒としては、脂肪族炭化水素、脂環式炭化水素、芳香族炭化水素、ハロゲン化炭化水素、ポリシロキサン、植物油等を用いることができる。特に、臭気、無害性、コストの点から、ノルマルパラフィン系溶媒、イソパラフィン系溶媒が好ましい。具体的には、アイソパーＧ、アイソパーＨ、アイソパーＬ、アイソパーＫ（いずれも商品名、エクソン化学社製）、シェルゾール７１（商品名、シェル石油化学社製）、ＩＰソルベント１６２０、ＩＰソルベント２０２８（いずれも商品名、出光石油化学社製）等を挙げることができる。これらは単独で用いてもよく、２種以上を併用してもよい。
【００２５】
上記絶縁性有機溶媒の正帯電性フルカラー用液体現像剤中の含有量は、１０〜９０重量％が好ましい。より好ましくは、２０〜８５重量％である。上記絶縁性有機溶媒の含有量が、１０重量％未満であると、正帯電性フルカラー用液体現像剤の粘度が高くなるおそれがあり、現像性が低下し、一方９０重量％を超えると、クリーニング性の不良、低粘性による現像特性の低下が生じるおそれがある。
【００２６】
また、本発明の正帯電性フルカラー用液体現像剤には、必要に応じて、アニオン系界面活性剤、ノニオン系界面活性剤、カチオン系界面活性剤、両性界面活性剤、顔料分散用樹脂等の分散剤、アルキッド樹脂、通常のアクリル樹脂、合成ゴム、ポリビニルアセタール、ポリアルキレンオキシド等の定着剤等の添加剤も使用することができる。
【００２７】
本発明の正帯電性フルカラー用液体現像剤を製造するには、従来公知の湿式現像剤により液体現像剤を得る方法、樹脂の有機溶媒中の溶解度の差を利用し液体現像剤を得る方法等が使用できる。但し、本発明の範囲はこれらの例によって制限されるものではない。
これら製造法により得られる本発明の正帯電性フルカラー用液体現像剤は、現像特性の点から、液体現像剤の体積抵抗率が１×１０9〜１×１０12Ω・ｃｍであることが好ましい。
【００２８】
本発明の正帯電性フルカラー用液体現像剤は、例えば、複写機、プリンター、ファクシミリ等に用いられる電子写真又は静電記録用として好適に適用することができ、現像ユニット部、感光体部、定着器部等でのクリーニング不良による画像汚れがなく、定着性及び画像特性が優れるものである。
【００２９】
【実施例】
以下、実施例によって、本発明の液体現像剤を更に詳細に説明するが、本発明はその主旨を逸脱しない限りこれらに限定されるものでない。なお、以下の記述中において「部」は重量部を示す。また、製造会社を記載した名称は商品名を示す。
【００３０】
実施例１
アトライター（三井三池社製）にエチレン−酢酸ビニル共重合体（酢酸ビニル含有量１９重量％、メルトフローレート４００ｇ／１０分、ＥＶＡＦＲＥＸ  ＥＶＡ４１０、三井・デュポンケミカル社製）８０部、青色顔料：フタロシアニンブルー（Ｃ．Ｉ．ピグメントブルー１５：３、大日本インキ社製）２０部、不飽和結合を有する脂肪族石油樹脂（エスコレッツＥ１２７１、トーネックス社製）３００部、絶縁性有機溶媒（アイソパーＬ、エクソン化学社製）１６００部、荷電制御剤（ヌーデックス Ｚｒ１２、ＳＥＲＶＯ社製）２ｇを投入し、７０〜８０℃に加温攪拌して回転数２０００ｒｐｍで２時間練肉を行い、正帯電性液体トナー１を得た。
【００３１】
実施例２
正帯電性液体トナー１の製造において、不飽和結合を有する脂肪族石油樹脂（エスコレッツＥ１２７１、トーネックス社製）を芳香環を有する石油樹脂（ハーコタック１１４８、理化ハーキュレス社製）に変えた以外は同様にして正帯電性液体トナー２を得た。
【００３２】
実施例３
エチレン−酢酸ビニル共重合体部分ケン化樹脂（メルトフローレート９３ｇ／１０分、デュミランＣ−２２８０、武田薬品工業社製）８０部を絶縁性有機溶媒エキセパールＨＯ、花王社製）２００ｇに熱溶解させ、黄色顔料：ベンズイミダゾロン（Ｃ．Ｉ．ピグメントイエロー１８０、クラリアント社製）２０部と混合した後、８０℃に加熱した熱3本ロールミル（井上製作所社製）で練肉した。得られた顔料−樹脂練肉物を加温下、不飽和結合を有する脂肪族石油樹脂（エスコレッツＥ１２７１、トーネックス社製）５００部、絶縁性有機溶媒（アイソパーＬ、エクソン化学社製）５００部と混合し、３本ロールミルで再度練肉した。
得られた練肉物とアイソパーＬ７００ｇ、荷電制御剤（ボントロンＥ−８８、オリエント化学社製）０．２ｇをホモミキサー（特殊機加工社製）にて７０００ｒｐｍで１０分間分散し、正帯電性液体トナー３を得た。
【００３３】
実施例４
正帯電性液体トナー３の製造において、不飽和結合を有する脂肪族石油樹脂（エスコレッツＥ１２７１、トーネックス社製）を芳香環を有する石油樹脂（ハーコタック１１４８、理化ハーキュレス社製）に変えた以外は同様にして正帯電性液体トナー４を得た。
【００３４】
比較例１
実施例１で用いた不飽和結合を有する脂肪族石油樹脂（エスコレッツＥ１２７１、トーネックス社製）のかわりに水添石油樹脂（脂肪族飽和炭化水素樹脂、ピコタック９５、理化ハーキュレス社製）を使用する以外は実施例１と同様にして、比較正帯電性液体トナー１を得た。
【００３５】
比較例２
実施例２で用いた芳香環を有する石油樹脂（ハーコタック１１４８、理化ハーキュレス社製）のかわりに水添石油樹脂（脂環族飽和炭化水素樹脂、リガライトＲ−１０１、理化ハーキュレス社製）を使用する以外は実施例２と同様にして、比較正帯電性液体トナー２を得た。
【００３６】
比較例３
実施例１で用いたエチレン−酢酸ビニル共重合体のかわりに他のエチレン−酢酸ビニル共重合体（酢酸ビニル含有量４６重量％、メルトフローレート１００ｇ／１０分、ＥＶＡＦＲＥＸ  ＥＶ４５Ｘ、三井・デュポンケミカル社製）を使用する以外は実施例１と同様にして行ったが、樹脂分が沈降し、トナー粒子を製造することができなかった。
【００３７】
比較例４
実施例１で用いたエチレン−酢酸ビニル共重合体のかわりに他のエチレン−酢酸ビニル共重合体（酢酸ビニル含有量１０重量％、メルトフローレート７５ｇ／１０分、ＥＶＡＦＲＥＸ  ＥＶ６４０、三井・デュポンケミカル社製）を使用する以外は実施例１と同様にして、比較正帯電性液体トナー４を得た。
【００３８】
比較例５
実施例１で用いたエチレン−酢酸ビニル共重合体のかわりに他のエチレン−酢酸ビニル共重合体（酢酸ビニル含有量２５重量％、メルトフローレート３．０ｇ／１０分、ＳＵＭＩＴＡＫＥ  ＫＡ−２０、住友化学社製）を使用する以外は実施例１と同様にして行ったが、樹脂分が沈降し、トナー粒子を製造することができなかった。
【００３９】
比較例６
実施例１で用いたエチレン−酢酸ビニル共重合体のかわりに他のエチレン−酢酸ビニル共重合体（酢酸ビニル含有量２８重量％、メルトフローレート２５００ｇ／１０分、ＥＬＶＡＸ  ２００Ｗ、三井・デュポンケミカル社製）を使用する以外は実施例１と同様にして、比較正帯電性液体トナー６を得た。
【００４０】
比較例７
実施例１において、荷電制御剤（ヌーデックス Ｚｒ１２、ＳＥＲＶＯ社製）を添加しない以外は実施例１と同様にして、比較正帯電性液体トナー７を得た。
【００４１】
比較例８
実施例３において、荷電制御剤（ボントロンＥ−８８、オリエント化学社製）を添加しない以外は実施例３と同様にして、比較正帯電性液体トナー８を得た。
【００４２】
比較例９
実施例１において、荷電制御剤（ヌーデックス Ｚｒ１２、ＳＥＲＶＯ社製）の添加量を３０ｇにかえた以外は実施例１と同様にして、比較正帯電性液体トナー９を得た。
【００４３】
比較例１０
実施例３において、サリチル酸Ａｌ塩（ボントロンＥ−８８、オリエント化学社製）の添加量を１０ｇにかえた以外は実施例３と同様にして、比較正帯電性液体トナー１０を得た。
【００４４】
［評価試験］
正帯電性液体トナー１〜４、比較正帯電性液体トナー１〜１０に関し、下記の評価試験を行った。
（１）ゼータ電位
ゼータ電位はレーザ・ゼータ電位計ＬＥＺＡ−６００（大塚電子（株）社製）を用いて測定した。
（２）体積抵抗率
正帯電性液体トナーの体積抵抗率は、アドバンテスト社製Ｒ８３４０を用いて測定した。
（３）画像評価
画像評価は、図１に示した構造を有する画像形成実験装置に各正帯電性液体現像剤をセットし印字試験することにより行った。
【００４５】
本発明では、現像バイアス８００Ｖ、転写バイアス１ＫＶの現像条件にて画像形成を行い、カラーレーザープリンター用ＰＰＣ用紙に出力し画像を目視にて判断した。
良好な画像が得られるものを評価３とし、解像性は少し劣るが良好な画像が得られるものを評価２とし、画像の濃度低下、画像のにじみ・かぶり、べた部の抜け・不均一が発生し、良好な画像が得られないものを評価１として評価を行った。上記評価試験の結果を表１に示した。
【００４６】
【表１】
0004431285.tif 000004
【００４７】
【発明の効果】
本発明の正帯電性フルカラー用液体現像剤を使用することにより、クリーニング不良による画像汚れがなく、定着性及び画像特性が優れた、改良された正帯電性フルカラー用液体現像剤を得ることができる。
【図面の簡単な説明】
【図１】正帯電性液体現像剤を画像評価するための画像形成実験装置の概略図である。
【図１】
0004431285.tif 000006